(57)【要約】【課題】流動性、離型性および機械強度に優れるポリアミド樹脂組成物およびその成形品を提供する。【解決手段】（Ａ）半芳香族ポリアミド樹脂１００質量部に対し、（Ｂ）繊維状充填材３０〜２４０質量部、（Ｃ）重量平均分子量Ｍｗが１０００〜５０００のポリスチレン１〜１５質量部を含有するポリアミド樹脂組成物。 【選択図】  なし【特許請求の範囲】
【請求項１】
（Ａ）半芳香族ポリアミド樹脂１００質量部に対し、（Ｂ）繊維状充填材３０〜２４０質量部、（Ｃ）重量平均分子量Ｍｗが１０００〜５０００のポリスチレン１〜１５質量部を含有するポリアミド樹脂組成物。
【請求項２】
（Ａ）半芳香族ポリアミド樹脂が、（Ａ−１）ポリアミド１０Ｔ、ポリアミド９Ｔ、ポリアミド６Ｔ、および、ポリアミド６Ｉからなる群より選ばれる少なくとも１種および／または（Ａ−２）３元共重合ポリアミド樹脂である請求項１記載のポリアミド樹脂組成物。
【請求項３】
（Ａ）半芳香族ポリアミド樹脂が、（Ａ−１）ポリアミド１０Ｔおよび（Ａ−２）ポリアミド６６／６Ｉ／６である、請求項１または請求項２記載のポリアミド樹脂組成物。
【請求項４】
請求項１〜３のいずれかに記載のポリアミド樹脂組成物を含む成形品。
【発明の詳細な説明】
【技術分野】
【０００１】
本発明は、ポリアミド樹脂組成物およびそれを含む成形品に関するものである。
【背景技術】
【０００２】
ポリアミド樹脂は、優れた機械特性、耐熱性、耐薬品性を有するため、自動車や電気・電子部品用途へ好ましく用いられている。さまざまな用途の中でも、ポリアミド樹脂は、機械強度と耐熱性に優れる点を活かし、コネクター用途には広く採用されている。近年、これらの用途では、電機・電子機器の小型化、製品の軽量化に伴い、射出成形時での更なる薄肉化や形状の複雑化が求められている。また、小型化により製品の多数個取りが期待されるため、より成形性を追求する動向がある。これらの要求に対して、樹脂の流動性、離型性が不十分な場合には、薄肉や複雑形状の部品を成形する際に、樹脂の未充填が起こり得ることや、エジェクト時に部品の変形や破損が起きてしまうことから、樹脂の流動性、離型性の改良が求められている。
【０００３】
ポリアミド樹脂の流動性向上技術として、例えば、相対粘度が１．４０〜１．８０であって、末端カルボキシル基濃度が９０μｅｐ／ｇ以下、末端アミノ基濃度が３０μｅｐ／ｇ以下であるポリアミド樹脂８０〜９９．５質量％、質量平均分子量Ｍｗが１，０００〜１５，０００であり、（メタ）アクリレート単量体及び芳香族ビニル単量体から形成される単位を主たる構成単位とする流動改良剤０．５〜２０質量％を配合してなることを特徴とする磁性材樹脂複合体成形用ポリアミド樹脂組成物（例えば、特許文献１参照）が知られている。また、耐熱性や機械的特性に優れる樹脂組成物として、テレフタル酸単位を６０〜１００モル％含むジカルボン酸単位と、１，９−ノナンジアミン単位および／または２−メチルー１，８−オクタンジアミン単位を６０〜１００モル％含むジアミン単位からなるポリアミド系樹脂と、ポリフェニレンエーテル系樹脂と、スチレン系重合体を含有することを特徴とする熱可塑性樹脂組成物（例えば、特許文献２参照）が知られている。また、流動性、透明性および耐久性に優れる樹脂組成物として、ポリオルガノシロキサン単位を含有するポリカーボネート−ポリオルガノシロキサン共重合体（Ａ１成分）からなるか、または該Ａ１成分とＡ１成分以外のポリカーボネートとからなり、ポリオルガノシロキサン単位含量がＡ成分１００重量％中０．１〜２０重量％であるポリカーボネート系樹脂（Ａ成分）１００質量部に対して、重量平均分子量Ｍｗが１０００〜１５０００であり、分子量分布がＭｗ／Ｍｎが１．２〜１．３であり、芳香族アルケニル化合物単量体と共重合可能な単量体（Ｂ２ａ）から形成される単位、および芳香族アルケニル化合物単量体（Ｂ２ｂ）から形成される単位を構成単位とし、Ｂ２ａおよびＢ２ｂの合計１００重量％中Ｂ２ａは０〜３５重量％およびＢ２ｂは１００〜６５重量％である重合体（Ｂ２成分）の流動改質剤を含有するポリカーボネート樹脂組成物（例えば、特許文献３参照）が知られている。
【先行技術文献】
【特許文献】
【０００４】
【特許文献１】特開２０１１−２１９６３５号公報
【特許文献２】特開２０００−２１２４３４号公報
【特許文献３】特開２０１３−１２７０７５号公報
【発明の概要】
【発明が解決しようとする課題】
【０００５】
近年要求される薄肉や複雑形状の部品を成形するためには、樹脂組成物の流動性と離型性の両立が求められていたが、前記特許文献１〜３に記載の樹脂組成物では、流動性は向上するものの、離型性向上について記載されていない。
【０００６】
そこで本発明は、流動性、離型性および機械強度に優れるポリアミド樹脂組成物およびその成形品を提供することを課題とする。
【課題を解決するための手段】
【０００７】
上記課題を解決するため、本発明は、主として以下の構成を有する。
［１］（Ａ）半芳香族ポリアミド樹脂１００質量部に対し、（Ｂ）繊維状充填材３０〜２４０質量部、（Ｃ）重量平均分子量Ｍｗが１０００〜５０００のポリスチレン１〜１５質量部を含有するポリアミド樹脂組成物。
［２］（Ａ）半芳香族ポリアミド樹脂が、（Ａ−１）ポリアミド１０Ｔ、ポリアミド９Ｔ、ポリアミド６Ｔおよび、ポリアミド６Ｉからなる群より選ばれる少なくとも１種および／または（Ａ−２）３元共重合ポリアミド樹脂である［１］記載のポリアミド樹脂組成物。
［３]（Ａ）半芳香族ポリアミド樹脂が、（Ａ−１）ポリアミド１０Ｔおよび（Ａ−２）ポリアミド６６／６Ｉ／６である、[１]または［２］記載のポリアミド樹脂組成物。
［４]［１］〜［３］のいずれかに記載のポリアミド樹脂組成物を含む成形品。
【発明の効果】
【０００８】
本発明のポリアミド樹脂組成物は、流動性、離型性、および機械強度に優れる。本発明のポリアミド樹脂組成物によれば、特に流動性と離型性に優れることから、薄肉や複雑形状の成形品を提供することができる。
【発明を実施するための形態】
【０００９】
以下、本発明の実施形態を詳細に説明する。本発明の実施形態のポリアミド樹脂組成物は、（Ａ）半芳香族ポリアミド樹脂、（Ｂ）繊維状充填材および（Ｃ）ポリスチレンを含有する。以下、各成分について説明する。
【００１０】
本発明の実施形態のポリアミド樹脂組成物において用いられるポリアミド樹脂が芳香族環を有することによって、ポリアミド樹脂組成物の流動性と離形性の両方が改質される。さらに、前記ポリアミド樹脂、つまり、（Ａ）半芳香族ポリアミド樹脂と（Ｃ）ポリスチレンを用いることによって、得られる樹脂組成物の流動性および離型性がより改善される。
【００１１】
本発明の実施形態で用いられる（Ａ）半芳香族ポリアミド樹脂とは、分子鎖中に芳香族環を有しているものを指し、一般的にはジアミン、もしくはジカルボン酸などの原料の内、一方が芳香族環を有するものを含んだポリアミド樹脂を指す。
【００１２】
本発明の実施形態で用いられる（Ａ）半芳香族ポリアミド樹脂の原料として、ジアミンとジカルボン酸の組み合わせは特に限定されないが、特に有用な半芳香族ポリアミド樹脂は、２００℃以上の融点を有する耐熱性や強度に優れたポリアミド樹脂である。具体的な例としては、ポリヘキサメチレンテレフタルアミド（ポリアミド６Ｔ）、ポリオクタメチレンテレフタルアミド（ポリアミド８Ｔ）、ポリノナンメチレンテレフタルアミド（ポリアミド９Ｔ）、ポリデカメチレンテレフタルアミド（ポリアミド１０Ｔ）、ポリウンデカメチレンテレフタルアミド（ポリアミド１１Ｔ）、ポリドデカメチレンテレフタルアミド（ポリアミド１２Ｔ）、ポリヘキサメチレンイソフタルアミド（ポリアミド６Ｉ）、ポリキシリレンアジパミド（ポリアミドＸＤ６）、ポリキシリレンセバカミド（ポリアミドＸＤ１０）、およびこれらの混合物などが挙げられる。
【００１３】
また、芳香族ポリアミドの共重合体でも良く、ポリヘキサメチレンアジパミド／ポリヘキサメチレンテレフタルアミドコポリマー（ポリアミド６６／６Ｔ）、ポリヘキサメチレンテレフタルアミド／ポリカプロアミドコポリマー（ポリアミド６Ｔ／６）、ポリヘキサメチレンアジパミド／ポリヘキサメチレンイソフタルアミドコポリマー（ポリアミド６６／６Ｉ）、ポリドデカミド／ポリヘキサメチレンテレフタラミドコポリマー（ポリアミド１２／６Ｔ）、ポリヘキサメチレンテレフタルアミド／ポリヘキサメチレンイソフタルアミドコポリマー（ポリアミド６Ｔ／６Ｉ）、ポリヘキサメチレンテレフタルアミド／ポリ（２−メチルペンタメチレンテレフタルアミド）コポリマー（ポリアミド６Ｔ／Ｍ５Ｔ）、ポリヘキサメチレンテレフタルアミド／ポリウンデカンアミドコポリマー（ポリアミド６Ｔ／１１）、ポリヘキサメチレンアジパミド／ポリヘキサメチレンイソフタルアミド／ポリカプロアミドコポリマー（ポリアミド６６／６Ｉ／６）、ポリヘキサメチレンアジパミド／ポリヘキサメチレンテレフタルアミド／ポリヘキサメチレンイソフタルアミドコポリマー（ポリアミド６６／６Ｔ／６Ｉ）およびこれらの混合物などが挙げられる。ここで、「／」は共重合体を示す。以下、同様とする。融点は、ＤＳＣ（示差走査熱量計）を用いて測定することができる。
【００１４】
本発明の実施形態で用いられる（Ａ）半芳香族ポリアミド樹脂は、機械強度の観点から、（Ａ−１）ポリアミド６Ｔ、ポリアミド９Ｔ、ポリアミド１０Ｔ、およびポリアミド６Ｉからなる群より選ばれる少なくとも１種および／または（Ａ−２）３元共重合ポリアミド樹脂が好ましい。（Ａ−２）３元共重合ポリアミド樹脂とは、ポリアミド６６／６Ｉ／６および／またはポリアミド６６／６Ｔ／６Ｉをいう。（Ａ−１）ポリアミド１０Ｔおよび／または（Ａ−２）ポリアミド６６／６Ｉ／６が更に好ましく、（Ａ−１）ポリアミド１０Ｔおよび（Ａ−２）ポリアミド６６／６Ｉ／６がより好ましい。なお、（Ａ）半芳香族ポリアミド樹脂に、（Ａ−２）３元共重合ポリアミド樹脂を含む場合は、その含有量について特に制限は無いが、機械強度の観点から、（Ａ）半芳香族ポリアミド樹脂１００質量部（（Ａ−１）および（Ａ−２）の合計を１００質量部とした場合）に対して２５質量部以下が好ましい。離型性の観点から５質量部以上が好ましい。
【００１５】
本発明の実施形態のポリアミド樹脂組成物は、その特性を損なわない範囲で、必要に応じて、（Ａ）半芳香族ポリアミド樹脂以外のポリアミド樹脂を用いてもよい。（Ａ）半芳香族ポリアミド樹脂以外のポリアミド樹脂の具体的な例としては、ポリカプロアミド（ポリアミド６）、ポリヘキサメチレンアジパミド（ポリアミド６６）、ポリテトラメチレンセバカミド（ポリアミド４１０）、ポリペンタメチレンセバカミド（ポリアミド５１０）、ポリヘキサメチレンセバカミド（ポリアミド６１０）、ポリヘキサメチレンドデカミド（ポリアミド６１２）、ポリデカメチレンアジパミド（ポリアミド１０６）、ポリデカメチレンセバカミド（ポリアミド１０１０）、ポリデカメチレンドデカミド（ポリアミド１０１２）、ポリウンデカンアミド（ポリアミド１１）、ポリドデカンアミド（ポリアミド１２）、などが挙げられる。
【００１６】
本発明の実施形態のポリアミド樹脂組成物は、（Ｂ）繊維状充填材を含有する。（Ｂ）繊維状充填材を含有することにより、成形品の機械強度を向上させることができる。（Ｂ）繊維状充填材としては、例えば、ガラス繊維、ＰＡＮ（ポリアクリロニトリル）系またはピッチ系の炭素繊維、ステンレス繊維、アルミニウム繊維や黄銅繊維などの金属繊維、芳香族ポリアミド繊維などの有機繊維、石膏繊維、セラミック繊維、アスベスト繊維、ジルコニア繊維、アルミナ繊維、シリカ繊維、酸化チタン繊維、炭化珪素繊維、ロックウール、チタン酸カリウムウィスカー、酸化亜鉛ウィスカー、炭酸カルシウムウィスカー、ワラステナイトウィスカー、硼酸アルミウィスカー、窒化珪素ウィスカーなどの繊維状またはウィスカー状充填材が挙げられる。その中でも機械強度とコストの観点からガラス繊維が特に好ましい。
【００１７】
ガラス繊維の種類は、一般に樹脂の強化用に用いるものであれば特に限定はなく、例えば、長繊維タイプや短繊維タイプのチョップドストランド、ミルドファイバーなどから選択して用いることができる。また、ガラス繊維は、エチレン／酢酸ビニル共重合体などの熱可塑性樹脂、エポキシ樹脂などの熱硬化性樹脂により被膜あるいは集束されていてもよい。さらに、ガラス繊維の断面は、円形、扁平状のひょうたん型、まゆ型、長円型、楕円型、矩形またはこれらの類似品など限定されるものではない。
【００１８】
本実施形態で用いられる（Ｂ）繊維状充填材としては、長さや断面直径に制限は無いが、機械強度や押出加工性の観点から、長さ１〜５ｍｍ、断面直径８〜１２μｍが好ましく用いられる。断面形状が扁平のガラス繊維については、換算繊維径を用いる。
【００１９】
なお、扁平ガラス繊維の換算繊維径とは、扁平断面形状を同一面積の真円形に換算したときの数平均繊維径(扁平ガラス繊維の断面形状が円形であるとしたとき、同一の面積を有する円の直径である換算繊維径)をいう。
【００２０】
なお、換算繊維径は、扁平ガラス繊維のフィラメントの単位長さ当りの重量を電子天秤で測定し、ガラスの比重で割ることにより断面積を求め、その断面積から真円形としたときの直径を算出することで、換算繊維径が得られる。また、換算繊維径Dについては、具体的には、
計算式:Ｄ２＝（ＴＥＸ／ｄ×Ｎ）×（４／π）×１０３
Ｄ２：換算繊維径（μｍ）、ＴＥＸ：扁平ガラス繊維の番手（１０００mあたりのｇ数）
ｄ＝ガラスの比重（ｇ/ｃｍ３）、Ｎ：扁平ガラス繊維のフィラメントの本数（本）
π：円周率
から求めることもできる。
【００２１】
なお、上記（Ｂ）繊維状充填材は、その表面を公知のカップリング剤（例えば、シラン系カップリング剤、チタネート系カップリング剤など）などにより処理されていてもよく、成形品の機械強度や表面外観をより向上させることができる。例えば、常法に従って予め充填材をカップリング剤により表面処理し、ついでポリアミド樹脂と溶融混練する方法が好ましく用いられるが、予め充填材の表面処理を行わずに、充填材とポリアミド樹脂を溶融混練する際に、カップリング剤を添加するインテグラルブレンド法を用いてもよい。カップリング剤の処理量は、（Ｂ）繊維状充填材１００質量部に対して０．０５質量部以上が好ましく、０．５質量部以上がより好ましい。一方、カップリング剤の処理量は、充填材１００質量部に対して１０質量部以下が好ましく、３質量部以下がより好ましい。
【００２２】
本発明の実施形態で用いられる（Ｂ）繊維状充填材の含有量は、（Ａ）半芳香族ポリアミド樹脂１００質量部に対して、３０〜２４０質量部（３０質量部以上２４０質量部以下）である。３０質量部未満では十分な機械強度を得る事が出来ず、２４０質量部を超えると溶融混練による繊維状充填材の配合が困難となる。あるいは配合できたとしても樹脂組成物の流動性が悪くなり、薄肉成形品を成形する際、薄肉部への樹脂組成物の充填が困難となる。さらに樹脂組成物の流動性の低下は、成形品表面の外観を悪化させる。また、機械強度と押出加工性のバランスという観点から、（Ａ）半芳香族ポリアミド樹脂１００質量部に対して５０〜１５０質量部の範囲が好ましい。
【００２３】
本発明の実施形態で用いられる（Ｃ）ポリスチレンは、スチレンをモノマーとするポリマーであり、アクリルニトリル、ブタジエン等を共重合させたものは除く。また、重量平均分子量Ｍｗが１０００〜５０００（１０００以上５０００以下）の範囲である必要がある。重量平均分子量Ｍｗが１０００未満の場合は、自由体積が十分に形成されず、流動性と離型性に劣る。また、重量平均分子量Ｍｗが５０００を超える場合、高分子化により、離型性の向上効果が得られない。より高い効果を得るためには、重量平均分子量Ｍｗが２０００〜４０００の範囲であることが好ましく、２５００〜３５００の範囲がより好ましい。具体的には、（Ｃ）ポリスチレンの市販品として、ＢＡＳＦ製“Ｊｏｎｃｒｙｌ（登録商標）”などを挙げることが出来る。
【００２４】
なお、ここでいう重量平均分子量Ｍｗは、ゲルパーミエーションクロマトグラフィー（ＧＰＣ）により、標準ポリスチレン換算の分子量として求めることが出来る。例えば溶媒としてテトラヒドロフランを用い、カラムとしてShodex製  ＫＦ−８０６Ｌを用いることで測定することができる。
【００２５】
また、上記（Ｃ）ポリスチレンの含有量は、（Ａ）半芳香族ポリアミド樹脂１００質量部に対して、１〜１５質量部である。１質量部未満では流動性と離型性の向上効果が得られず、１５質量部を超えると押出加工を行うことが困難になる。機械強度の観点から、より好ましくは３〜８質量部の範囲である。
【００２６】
本発明において、特定の重量平均分子量を有する（Ｃ）ポリスチレンを含有することにより、機械強度に劣ることなく、大幅に流動性と離型性を向上させることができる。この理由については定かではないが、特定の重量平均分子量を有する（Ｃ）ポリスチレンを、（Ａ）半芳香族ポリアミド樹脂および（Ｂ）繊維状充填材に配合することにより、ポリアミド樹脂の分子鎖間に自由体積をつくることで、樹脂あるいは樹脂組成物の流動性を高め、加えて離型性にも優れると推定される。
【００２７】
また、本発明の効果を損なわない範囲において、各種添加剤を加えて良い。各種添加剤の具体例としては、銅化合物以外の熱安定剤、イソシアネート系化合物、有機シラン系化合物、有機チタネート系化合物、有機ボラン系化合物、エポキシ化合物などのカップリング剤、ポリアルキレンオキサイドオリゴマ系化合物、チオエーテル系化合物、エステル系化合物などの可塑剤、ポリエーテルエーテルケトンなどの結晶核剤、モンタン酸ワックス類、ステアリン酸リチウム、ステアリン酸アルミ、ステアリン酸カルシウム等の金属石鹸、エチレンジアミン・ステアリン酸・セバシン酸重縮合物、シリコーン系化合物などの離型剤、炭酸水素ナトリウム、アゾジカルボンアミドなどの発泡剤、滑剤、紫外線防止剤、酸化防止剤、着色剤、耐衝撃改良剤などを挙げることができる。これら添加剤を含有する場合、その含有量は、ポリアミド樹脂の特徴を十分に活かすため、（Ａ）半芳香族ポリアミド樹脂１００質量部に対して１０質量部以下が好ましく、１質量部以下がより好ましい。
【００２８】
また、本発明の効果を損なわない範囲において、難燃剤を加えても良い。難燃剤を含有する場合、その含有量は、ポリアミド樹脂の特徴を十分に生かすため、（Ａ）半芳香族ポリアミド樹脂１００質量部に対して１００質量部以下が好ましく、５０質量部以下がより好ましい。３質量部以上が好ましい。
【００２９】
本発明のポリアミド樹脂組成物の製造方法は特に制限はなく、例えば単軸または２軸の押出機やニーダー等の混練機を用いて２８０〜３５０℃の温度で溶融混練する方法等が挙げられる。また、ガラス繊維など、繊維状充填材は、その直径に対する長手方向の長さの割合が高いほど高い補強効果が発現するため、樹脂成分が溶融した後に繊維状充填材を配合する製造方法が好ましい。
【００３０】
本発明の実施形態で用いられるポリアミド樹脂組成物を含む成形品は、その優れた特性を活かし、自動車部品、電気・電子部品、建築部材、各種容器、日用品、生活雑貨および衛生用品など各種用途に利用することができる。本発明の実施形態のポリアミド樹脂組成物を含む成形品は、とりわけ、流動性、離型性および機械強度が要求されるコネクター、コイル、各種センサー、ＬＥＤランプ、ソケット、抵抗器、リレーケース、小型スイッチ、コイルボビン、コンデンサー、バリコンケース、光ピックアップ、発振子、各種端子板、変成器、プラグ、プリント基板、チューナー、スピーカー、マイクロフォン、ヘッドフォン、小型モーター、磁気ヘッドベース、パワーモジュール、半導体、液晶、ＦＤＤキャリッジ、ＦＤＤシャーシ、モーターブラッシュホルダー、パラボラアンテナ、コンピューター関連部品、発電機、電動機、変圧器、変流器、電圧調整器、整流器、インバーター、継電器、電力用接点、開閉器、遮断機、ナイフスイッチ、他極ロッド、電気部品キャビネット、ＶＴＲ部品、テレビ部品、アイロン、ヘアードライヤー、炊飯器部品、電子レンジ部品、音響部品、オーディオ・レーザーディスク（登録商標）・コンパクトディスク・ＤＶＤ等の音声機器部品、照明部品、冷蔵庫部品、エアコン部品、タイプライター部品、ワードプロセッサー部品、オフィスコンピューター関連部品、電話器関連部品、携帯電話関連部品、ファクシミリ関連部品、複写機関連部品、洗浄用治具、モーター部品、ライター、タイプライター関連部品、顕微鏡、双眼鏡、カメラ、時計等の光学機器／精密機械関連部品などが挙げられる。
【実施例】
【００３１】
以下に実施例を挙げて本発明の実施形態をさらに具体的に説明する。特性評価は下記の方法に従って行った。
【００３２】
［ポリアミド樹脂の融点］
ポリアミド樹脂を約５ｍｇ採取し、窒素雰囲気下、セイコーインスツル製  ロボットＤＳＣ（示差走査熱量計）ＲＤＣ２２０を用い、次の条件で（Ａ）ポリアミド樹脂の融点を測定した。ポリアミド樹脂の融点＋４０℃に昇温して溶融状態とした後、１０℃／分の降温速度で４０℃まで降温し、４０℃で１分間保持した後、２０℃／分の昇温速度で融点＋４０℃まで昇温したときに観測される吸熱ピークの温度（融点）を求めた。
【００３３】
［相対粘度］
ＪＩＳ−Ｋ６８１０に従って９８％硫酸での相対粘度を測定した。
【００３４】
［機械強度］
各実施例および比較例により得られたペレットを８０℃で１４時間減圧乾燥し、射出成形機（日精樹脂工業（株）製ＮＥＸ−１０００）を用いて、シリンダー温度：（Ａ）ポリアミド樹脂の融点＋１５℃、金型温度：１３０℃（比較例８〜９は８０℃）の条件で射出成形することにより、厚さ４．０ｍｍのＩＳＯダンベル試験片１Ａ型を作製した。この試験片について、ＩＳＯ  ５２７に従って引張試験機インストロン５５８１型（インストロン社製）により、クロスヘッド速度５ｍｍ／分で引張試験を行った。５回測定を行い、その平均値を引張強度として算出した。引張強度が大きいほど、機械強度に優れる。
【００３５】
［流動性］
各実施例および比較例により得られたペレットを８０℃で１４時間真空乾燥し、射出成形機（日精樹脂工業（株）製ＮＥＸ−１０００）を用いて、シリンダー温度：（Ａ）ポリアミド樹脂の融点＋１５℃、金型温度：１３０℃（比較例８〜９は８０℃）、射出圧力：６０ＭＰａの条件で、２００ｍｍ長×１０ｍｍ幅×１．０ｍｍ厚の金型を用いて射出成形し、１０ｍｍ幅×０．５ｍｍ厚の棒流動試験片を作製した。各１０サンプルについて保圧０における棒流動長を測定し、その平均値を求め、流動性を評価した。流動長が長いほど流動性に優れることを示している。
【００３６】
［離型性］   
各実施例および比較例により得られたペレットを８０℃で１４時間真空乾燥し、射出成形機（日精樹脂工業（株）製ＮＥＸ−１０００）を用いて、シリンダー温度：（Ａ）ポリアミド樹脂の融点＋１５℃、金型温度：９５℃（比較例８〜９は８０℃）、射出／冷却時間：１０／１０秒、スクリュー回転数：１５０ｒｐｍ、射出圧力：１００ＭＰａ、射出速度：１００ｍｍ／秒の条件で、長さ１００ｍｍ×幅６０ｍｍ×高さ２５ｍｍ、肉厚２ｍｍの箱型成形品を成形し、離型性を評価した。離型性の評価は、圧力センサーを突き出しピン（直径２ｍｍ）の後ろに配置し、金型から箱型成形品を取り出す際の突出し応力を測定することにより行った。１０ショットの突出し応力の平均値を離型力として示した。  
【００３７】
参考例１（（Ａ−１）ポリアミド１０Ｔ）
デカメチレンジアミンとテレフタル酸の等モル塩である１０Ｔ塩と、デカメチレンジアミン全量に対して０．５ｍｏｌ％のデカメチレンジアミンを過剰に添加した。
さらに、これら原料の合計７０質量部に対して、水３０質量部を添加して混合した。これを加圧容器に仕込んで密閉し、窒素置換した。加熱を開始して、缶内圧力２．０ＭＰａ、缶内温度２４０℃で２時間保持した。その後、反応容器から内容物をクーリングベルト上に吐出し、これを１００℃で２４時間真空乾燥してポリアミド樹脂オリゴマーを得た。得られたポリアミド樹脂オリゴマーを粉砕、乾燥し、５０Ｐａ、２４０℃で固相重合し、ηｒ＝２．３１、融点３１７℃のポリアミド１０Ｔを得た。なお、相対粘度は、上記に示すとおり、ＪＩＳ―Ｋ６８１０に従い測定した。
【００３８】
参考例２（（Ａ−２）３元共重合ポリアミド）
実施例で用いた３元共重合ポリアミド樹脂は以下の方法で重合した。ヘキサメチレンジアミンとアジピン酸の当モル塩７５質量部、ヘキサメチレンジアミンとイソフタル酸の当モル塩２０質量部、およびεカプロラクタム５質量部をそれぞれ投入し、投入した全量と同量の純水を加え、重合缶内をＮ２で置換した後、攪拌しながら加熱を開始し、缶内圧力を最大２０ｋｇ／ｃｍ２に調整しながら最終到達温度を２７０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥し、相対粘度２．０の３元共重合ポリアミド樹脂を得た。なお、相対粘度は、上記に示すとおり、ＪＩＳ―Ｋ６８１０に従い測定した。
【００３９】
参考例３（（Ｆ）ポリアミド６６樹脂）
比較例で用いたポリアミド６６樹脂は以下の方法で重合した。ヘキサメチレンジアミンとアジピン酸の当モル塩を秤量し、投入した全量と同重量の純水を加え、重合缶内をＮ２で置換した後、攪拌しながら加熱を開始し、缶内圧力を最大２０ｋｇ／ｃｍ２に調整しながら最終到達温度を２８０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥し、相対粘度２．８のポリアミド６６樹脂を得た。なお、相対粘度は、上記に示すとおり、ＪＩＳ―Ｋ６８１０に従い測定した。
【００４０】
その他、本実施例および比較例に用いた（Ｂ）繊維状充填材、（Ｃ）ポリスチレン、（Ｃ’）その他添加剤（Ｄ）難燃剤、（Ｅ）酸化防止剤、は以下の通りである。重量平均分子量Ｍｗは、溶媒としてテトラヒドロフランを用い、カラムとしてShodex製  ＫＦ−８０６Ｌを用いて、ゲルパーミエーションクロマトグラフィー（ＧＰＣ）により、標準ポリスチレン換算の分子量として求めた。
（Ｂ）：繊維状充填材（日本電気硝子（株）製ＥＣＳ０３Ｔ−２７５Ｈ）、断面の直径１０．５μｍ。
（Ｃ−１）：ポリスチレン（ＢＡＳＦ製Ｊｏｎｃｒｙｌ ＡＤＦ １３００）、重量平均分子量Ｍｗ＝３０００。
（Ｃ−２）：ポリスチレン（ＰＳジャパン（株）製ＰＳ−Ｊ６８０）、重量平均分子量Ｍｗ＝２０万。
（Ｃ’−１）：スチレンアクリル共重合（ＢＡＳＦ製Ｊｏｎｃｒｙｌ  ＡＤＤ  ３３１０）、重量平均分子量Ｍｗ＝３０００  
（Ｃ’−２）：ＨＡＬＳ（ＣＬＡＲＩＡＮＴ製Ｎｙｌｏｓｔａｂ Ｓ−ＥＥＤ）。
（Ｄ）：難燃剤（有機リン酸塩  ＣＬＡＲＩＡＮＴ製Ｅｘｏｌｉｔ  ＯＰ９３０）。
（Ｅ）：ヒンダードフェノール系酸化防止剤（ＢＡＳＦ製Ｉｒｇａｎｏｘ１０９８）。
【００４１】
（実施例１〜９、比較例１〜７）
表１および２に示す（Ａ）半芳香族ポリアミド樹脂、（Ｃ）ポリスチレン、（Ｃ’）その他添加剤、（Ｅ）酸化防止剤、（Ｆ）ポリアミド６６樹脂を、シリンダー温度を最も融点の高いポリアミド樹脂の融点＋１５℃、スクリュー回転数を３００ｒｐｍに設定したコペリオン（株）製ＺＳＫ５７型２軸押出機（Ｌ／Ｄ＝４５）のメインフィーダーから２軸押出機に供給し、溶融混練した。このメインフィーダーはスクリューの全長を１．０としたときの上流側より見て０の位置、つまりスクリューセグメントの上流側の端部の位置に接続されていた。続いて、表に示す（Ｂ）繊維状充填材、（Ｄ）難燃剤を、サイドフィーダーから２軸押出機に供給し、溶融混練した。ダイから吐出されるガットを即座に水浴にて冷却し、ストランドカッターによりペレット化した。
【００４２】
得られたペレットを用いて機械強度、流動性および離型性を評価した。評価結果を表１、２に示す
【００４３】
【表１】
2018065942.tif 000002
【００４４】
【表２】
2018065942.tif 000003
【００４５】
実施例１〜２、６〜９は、（Ａ−１）ポリアミド１０Ｔ１００質量部に対して、（Ｂ）繊維状充填材を５０〜１００質量部、（Ｃ）重量平均分子量３０００のポリスチレンを３〜１５質量部含有するため、比較例１〜７と比較して、機械強度を保持したまま、流動性および離型性の優れる成形品を得る事が出来た。
【００４６】
実施例３〜５は、（Ａ−１）ポリアミド１０Ｔと（Ａ−２）ポリアミド６６／６Ｉ／６共重合樹脂組成物の合計１００質量部に対して、（Ｂ）繊維状充填材１００質量部、（Ｃ）重量平均分子量３０００のポリスチレン３質量部含有するため、比較例１〜７と比較して、機械強度を保持したまま、流動性および離型性の優れる成形品を得る事が出来た。
【００４７】
比較例３は、（Ａ−１）ポリアミド１０Ｔ１００質量部に対して、（Ｃ）重量平均分子量３０００のポリスチレンを１６質量部含有するため、押出加工時ストランド切れの不具合が多発し、ポリアミド樹脂組成物を取得出来なかった。